(57)【要約】【課題】  臭い成分の吸着機能と同時に皮脂等の脂分を吸収する機能を有する脱臭シートを提供すること【解決手段】  表面シートと吸着シートとを接着剤層を介して貼着してなる脱臭シート。前記表面シートが、密度０．８ｇ／ｃｍ３以上で透気度が３０秒以下の紙であると共に、前記吸着シートが、多孔質の填料を３〜４０質量％含有する紙である。【選択図】なし【特許請求の範囲】
【請求項１】
表面シートと吸着シートとを接着剤層を介して積層してなる脱臭シートであって、前記表面シートが、密度が０．８ｇ／ｃｍ３以上で透気度が３０秒以下の紙であると共に、前記吸着シートが、多孔質の填料を３〜４０質量％含有する紙であることを特徴とする脱臭シート。
【請求項２】
前記多孔質の填料が、活性炭、天然ゼオライト及び合成ゼオライトからなる群から選ばれた少なくとも一種を含む請求項１に記載された脱臭シート。
【請求項３】
前記多孔質の填料中に、活性炭、天然ゼオライト及び合成ゼオライトの合計が５０重量％以上含まれている、請求項１又は２に記載された脱臭シート。
【請求項４】
前記表面シートの耐摩耗強さ（ＪＩＳ  Ｐ  ８１３６）が、５０回以上である、請求項１〜３の何れかに記載された脱臭シート。
【請求項５】
前記接着剤層又は前記表面シートの裏面が着色されている、請求項１〜４の何れかに記載された脱臭シート。
【請求項６】
前記接着剤層表面又は前記表面シートの裏面に、交換時期となったことを知らせる表示が施されている、請求項１〜５の何れかに記載された脱臭シート。
【請求項７】
前記吸着シート側に保護シートを貼り合わせてなる、請求項１〜６の何れかに記載された脱臭シート。
【発明の詳細な説明】
【技術分野】
【０００１】
本発明は、体臭等の臭い成分を吸着すると同時に、皮脂等の脂分を吸収する脱臭シートに関し、特に靴の中敷や裸足で歩行する床のマット等に好適な、交換時期の分かる脱臭シートに関する。
【背景技術】
【０００２】
靴の中敷等に使用する脱臭シートは、体臭等の臭い成分を吸着し、靴内部の悪臭の発生を防ぐことを目的とするものであり、活性炭やシリカゲル等の多孔性の物質が抄き込まれている紙や不織布等が使用されている。
【０００３】
また、熱融着繊維からなるシート材と他のシート材の間に、吸湿剤及び脱臭剤を介在させ、両シートを熱融着させた、吸湿・脱臭シ−ト材の考案が開示されているが（特許文献１）、このシート材では、吸湿剤や脱臭剤の脱落を防ぐことが不完全である上、交換時期を表示する機能はない。
【特許文献１】実開平５−９５６２９
【０００４】
そこで本発明者等は、脱臭の機能と同時に、交換時期を表示する機能と共に脂分を吸収する機能をも有するシートを得るために鋭意検討した結果、密度が０．８ｇ／ｃｍ３以上で透気度が３０秒以下の表面シートと多孔質の填料３〜４０％が混抄された紙とを貼り合わせることによって、脱臭機能と脂取り機能を有するシートが得られること、及び、脂分を吸収すると表面シートの透明性が高くなるので、これを利用して、脱臭シートの交換時期を知ることができることを見いだし、本発明に到達した。
【発明の開示】
【発明が解決しようとする課題】
【０００５】
従って本発明の第一の目的は、臭い成分の吸着機能と同時に皮脂等の脂分を吸収する機能を有する脱臭シートを提供することにある。
本発明の第二の目的は、交換時期を知らせることのできる脱臭シートを提供することにある。
【課題を解決するための手段】
【０００６】
本発明の上記の諸目的は、表面シートと吸着シートとを接着剤層を介して積層してなる脱臭シートであって、前記表面シートが、密度が０．８ｇ／ｃｍ３以上で透気度が３０秒以下の紙であると共に、前記吸着シートが、多孔質の填料を３〜４０質量％含有する紙であることを特徴とする脱臭シートによって達成された。本発明においては、前記多孔質の填料が、活性炭、天然ゼオライト及び合成ゼオライトからなる群から選ばれた少なくとも一種であることが好ましく、これら活性炭、天然ゼオライト及び合成ゼオライトの合計が、前記多孔質の填料中に５０重量％以上含まれていることが好ましい。また、前記表面シートの耐摩耗強さ（ＪＩＳ  Ｐ  ８１３６）は５０回以上であることが好ましく、前記接着剤層又は前記表面シートの裏面は着色されていることが好ましい。特に、前記接着剤層表面又は前記表面シートの裏面に、交換時期となったことを知らせる表示が施されていることが好ましく、吸着シート側には保護シートが貼り合わせられてなることが好ましい。
【発明の効果】
【０００７】
本発明の脱臭シートは脱臭と同時に、交換時期を表示する効果や脂取りの効果を有するので、特に靴の中敷や床用マットとして好適である。
【発明を実施するための最良の形態】
【０００８】
本発明で使用する表面シートは、主として天然パルプを抄紙した紙が好ましい。天然パルプとしては、広葉樹パルプ、針葉樹パルプ等の木材パルプ、亜麻、大麻、楮、三椏などの靭皮繊維が挙げられる。この他、ロジンサイズ剤、石油系サイズ剤、澱粉、ポリビニルアルコール樹脂、ポリアクリルアミド系樹脂等の乾燥強度剤、エポキシ樹脂等の湿潤強度剤、硫酸バンド等の安定剤等を内添やサイズプレスで添加してもよい。このような紙として「脂取り紙」として市販されている紙（例えば、三島製紙（株）製の「２０フェイスＴ−Ｋ２」等）を使用することができる。表面シートの密度は０．８ｇ／ｃｍ３以上であることが好ましく、特に０．８〜１．１ｇ／ｃｍ３であることが好ましい。透気度が３０秒以下の紙であればよい。密度が０．８ｇ／ｃｍ３未満であると足の裏の脂等を吸収しても透明化しにくくなるので、交換時期の判別が容易でなくなる。また、表面シートの透気度は、吸脂性を確保するために３０秒以下である必要があるが、特に１０秒以下であることが好ましく、５秒以下であることがより好ましい。透気度が３０秒を超えると、吸脂性が不十分で透明化しにくくなると共に、使用時にベタ付き感が生じる。表面シートの坪量は、１０〜５０ｇ/ｍ２が好ましい。１０ｇ/ｍ２より低いと紙力が弱く破れやすくなり、５０ｇ/ｍ２より高いと厚くなり吸脂しても透明化しにくくなるおそれがある。
【０００９】
更に表面シートの接着面側（裏面）又は接着剤層に着色をしたり、表面シート裏面又は接着剤層表面に印刷をしてもよい。このようにすることにより、脱臭シートが脂を吸収し、表面シートが透明化したときに前記着色や印刷の表示が脱臭シート表面に現れるので、交換時期の判別をより容易に行うことができる。
【００１０】
また、顔料や染料を混合して着色した接着剤を使用することが好ましい。このようにすることにより、表面シートが脂を吸収して透明化したときに脱臭シート表面の色を変えることができるので、交換時期の判別をより容易にすることができる。
接着剤を着色する場合の顔料・染料は、公知のものの中から適宜選択して用いることができ、特に制限されることはない。
【００１１】
本発明における吸着シートは、多孔質の填料が混抄された紙からなる。該多孔質の填料は臭い成分を吸着し、臭いの発生を防ぐ。本発明において填料として用いられる多孔質物質は、活性炭、天然ゼオライト、合成ゼオライト、セピオライト、活性白土、酸化アルミニウム、酸化亜鉛、酸化マグネシウム、シリカ等の中から適宜選択することができるが、特に、色の濃い活性炭、天然ゼオライト、及び合成ゼオライトを単独で又は混合して用いることが好ましい。特に、ゼオライトは主にアンモニア等のアルカリ系の臭い成分の吸着に効果的であり、活性炭はアンモニア以外の揮発成分を吸着するのに効果的である。多孔質物質を混合して用いる場合の混合比については特に制限はなく、目的に応じて適宜配合比を変えることができる。また、前記活性炭、天然ゼオライト及び合成ゼオライトを単独又は併用して、その合計が前記多孔質の填料中に５０質量％以上含まれていることが好ましい。
【００１２】
吸着シートに使用するパルプは、前記表面シートで挙げた天然パルプが挙げられるが、特に靴の中敷に使用する場合には、曲げや擦れに対して強くし、発汗による水分を吸収することによって生じる強度の低下を防止する観点から、天然パルプのほかに、芯鞘構造を有するポリエチレンテレフタレート（ＰＥＴ）繊維や熱融着性繊維等の合成繊維を併用することが好ましい。
【００１３】
多孔質の填料の含有量は、吸着紙の３〜４０質量％であることが好ましく、５〜３０質量％であることがより好ましい。３質量％未満では臭い成分の吸着が不十分であり、４０質量％を超えると脱落の原因となる。多孔質の填料以外の吸着や吸収に寄与しない填料は、脱落や強度不足の原因となるので使用しないことが好ましい。この他、吸着シートには、前記表面シートと同様、サイズ剤、乾燥強度剤、湿潤紙力増強剤、着色剤、定着剤等を添加してもよい。吸着シートの坪量は５０〜２００ｇ/ｍ２であることが好ましい。５０ｇ/ｍ２未満では臭い成分の吸着性が劣り、２００ｇ/ｍ２を超えると使用中層内剥離を生じるおそれがある。
【００１４】
前記した表面シートと吸着シートを接着剤で貼り合わせ、更に、吸着シート側に保護シートを貼り合わせることにより、製品としての脱臭シートが得られる。
接着剤については特に制限はなく、公知のものを使用することができるが、特にアクリル系接着剤を使用することが好ましい。
【００１５】
保護シートは、脱臭シートの表面の強度を付与することができるものであれば特に制限はなく、公知のものを使用することができるが、使用態様を考慮すると、耐摩耗性及び曲げや捻りに対する強度を有しているものが好ましい。このようなシートとしては、前記表面シートで挙げた紙、レーヨン樹脂やポリエステル樹脂の混抄紙が挙げられる。保護シートは脱臭シートの表面のムケや毛羽立ち、填料の脱落を防ぐことができる。保護シートの坪量は１０〜５０ｇ/ｍ２であることが好ましい。１０ｇ/ｍ２以下では保護の効果が発揮できない場合があり、５０ｇ/ｍ２を超えても効果は変わらず不経済である。保護シートの脱臭シートは前記の接着剤を介して貼り合わせるか、保護シートは前記した吸着シートと抄き合わせて一体化してもよい。
【００１６】
以下、本発明を実施例によって更に詳述するが、本発明はこれによって限定されるものではない。
【実施例１】
【００１７】
下記の構成により脱臭シートを得た。
（表面シート）
米坪量が２０ｇ／ｍ２で密度が０．８６ｇ／ｃｍ３、透気度が２秒の表面シート（商品名「２０フェイスＴ−Ｋ２・白」：三島製紙（株）製）を使用した。
（吸着シート）
（１）以下の配合比により、米坪量４０ｇ／ｍ２のシートを得た。
木材パルプ      ＮＢＫＰ（叩解度２５０ｃ．ｆ．ｓ）：          ６０質量部
芯鞘ＰＥＴ繊維  商品名「ソフィットＮ７２０」：（株）クラレ製  ２５質量部
活性炭          商品名「キントールＦＹ−１」：キロタラー工業（株）製
１０質量部
天然ゼオライト  商品名「ガレオンカースＶ２」：水澤化学工業（株）製  
１５質量部
（２）以下の配合比により、米坪量２０ｇ／ｍ２の保護シートを得た。
木材パルプ      ＮＢＫＰ（叩解度２５０ｃ．ｆ．ｓ）：          ４０質量部
芯鞘ＰＥＴ繊維  商品名「ソフィットＮ７２０」：（株）クラレ製  ３０質量部
熱溶融ＰＥＴ繊維  商品名「メルティ４０００」：ユニチカ（株）製３０質量部
（３）；（１）及び（２）で得たシート並びに保護シートを貼り合わせて吸着シートとした。
【００１８】
（貼り合わせ）
吸着シートに、アクリル系接着剤（商品名「サイビノールＡＣ−２１６」：サイデン化学（株）製）１００部（固形分）に黒顔料（商品名「ＳＡブラックＤＹ−６」：御国色素（株）製）を配合したものを１５ｇ／ｍ２（固形分）塗布し、１００℃で１分間乾燥した後、表面シートを貼り合わせ、同様に吸着シートと保護シートを貼り合わせ、脱臭シートを得た。
【００１９】
（脱臭性の試験）
試験方法：４５０ｍｌのガラスビンに５×５ｃｍの試験片を入れた後、所定濃度の各種ガスをビンに投入し、密閉してビン内のガス濃度の経時変化を測定した。結果を表１〜３に示す。
【００２０】
【表１】
2006288745.tif 000002
【００２１】
【表２】
2006288745.tif 000003
【００２２】
【表３】
2006288745.tif 000004
【００２３】
上記の結果から明らかなように、実施例１により得られた脱臭シートは、良好な脱臭機能を有することが確認された。
【００２４】
比較例１
米坪量が２０ｇ／ｍ２で密度が０．６５ｇ／ｍ３、透気度が１秒の表面シートを使用したこと以外は、実施例１と同様にして脱臭シートを得た。
【００２５】
比較例２
米坪量が３０ｇ／ｍ２で密度が０．９１ｇ／ｍ３、透気度が８０秒の表面シートを使用したこと以外は、実施例１と同様にして脱臭シートを得た。
【００２６】
実施例１及び比較例１、２で得られた脱臭シートについて、以下の方法により吸脂前後の判別性及び耐摩耗性について評価した。結果を表４に示す。
（吸脂判別性）
得られた脱臭シートの表面にスポイトでヒマシ油を滴下し、１秒後に晒し布でヒマシ油を拭き取って、シート表面の色の変化を目視で観察した。
○    ヒマシ油を滴下した部分に下層の着色が現れ、吸脂判別が容易である。
×    ヒマシ油を滴下した部分に下層の着色が現れず又は斑に現れ、吸脂判別が困難である。
【００２７】
（耐摩耗性）
ＪＩＳ  Ｐ  ８１３６に準じ、摺動台に実施例又は比較例の脱臭シートを、表面シートが表になるように取り付け、摺動部には晒し布を取り付けて試験を行うことによって評価した。
【００２８】
（使用試験）
実施例１及び比較例１、２で得られた脱臭シートを靴の中敷きの形に裁断し、革靴の靴底に敷いて１日約１０時間使用し、実際に使用した結果を評価した。
【００２９】
吸脂判別性及び耐摩耗性の試験結果を表４に示す。
【表４】
2006288745.tif 000005
【００３０】
使用試験結果
実施例１の脱臭シートは３日目にシート表面が黒くなって、取り替え時期であることを示した。
比較例１の脱臭シートは１日目でシート表面が破れ、吸着シ−ト中の活性炭が表出したため、靴下が汚れた。
比較例２の脱臭シートは、使用中に足の裏がベタ付き、不快感があった。
【００３１】
各試験結果から明らかなように、実施例１の本発明の脱臭シートは、吸脂判別性、耐摩耗性が優れていると共に、靴の中敷きとしての使用に適しており、実用性があることが確認された。
【産業上の利用可能性】
【００３２】
本発明の脂取り脱臭シートは、脱臭機能と共に脂取り機能も有するため、例えば、靴の中敷に使用すると、靴内部の悪臭の発生や、脂の付着による靴内部や足の汚れを抑えることができる。